【事件の表示】
　特許第５８９４７１６号発明「立体網状繊維集合体」の特許異議申立事件について、次のとおり決定する。
【結　論】
　特許第５８９４７１６号の特許請求の範囲を訂正請求書に添付された訂正特許請求の範囲のとおり、訂正後の請求項〔１−９〕について訂正することを認める。
　特許第５８９４７１６号の請求項１〜９に係る特許を維持する。
【理　由】
１．手続の経緯
　特許第５８９４７１６号の請求項１〜９に係る特許についての出願は、平成２７年７月３日に国際特許出願され（優先権主張　平成２６年７月４日、日本国）、平成２８年３月４日にその特許権の設定登録がされ、その後、その特許について、特許異議申立人大塚博明及び柏木里実により特許異議の申立てがされ、平成２８年１１月１１日付けで取消理由が通知され、その指定期間内である平成２９年１月１２日に意見書の提出及び訂正の請求（以下、「本件訂正請求」という。）があり、その訂正の請求に対して特許異議申立人柏木里実のみから平成２９年２月１４日に意見書が提出されたものである。
　
２．訂正の適否についての判断
（１）訂正の内容 
　本件訂正の訂正の内容を下線を引いて示すと、訂正前の特許請求の範囲の請求項１に 
「プロピレン系重合体（ａ）およびプロピレン単独重合体（ｂ）を含んでなるポリマーアロイから構成される１５０〜１０００００ｄｔｅｘの繊度の繊維からなり、多数の該繊維を溶融状態でランダムな方向性を持たせて互いに融着させた立体網状繊維集合体であって、
　前記ポリマーアロイは、ポリマーアロイに含まれる全重合体を構成する全モノマー単位を基準として、５１〜９５モル％のプロピレンを構造単位として有する、立体網状繊維集合体。」とあるのを、
「プロピレン系重合体（ａ）およびプロピレン単独重合体（ｂ）を含んでなるポリマーアロイから構成される１５０〜１０００００ｄｔｅｘの繊度の繊維からなり、多数の該繊維を溶融状態でランダムな方向性を持たせて互いに融着させた立体網状繊維集合体であって、
　前記ポリマーアロイは、ポリマーアロイに含まれる全重合体を構成する全モノマー単位を基準として、５１〜９５モル％のプロピレンを構造単位として有
し、
　前記ポリマーアロイは、ポリマーアロイ１００質量部に対して、プロピレン系重合体（ａ）３０〜８０質量部およびプロピレン単独重合体（ｂ）７０〜２０質量部を含有する
（２）訂正の目的の適否、新規事項の有無、及び特許請求の範囲の拡張・変更の存否、一群の請求項
ア　訂正の目的について
　本件訂正は、「前記ポリマーアロイは、ポリマーアロイ１００質量部に対して、プロピレン系重合体（ａ）３０〜８０質量部およびプロピレン単独重合体（ｂ）７０〜２０質量部を含有する」と、ポリマーアロイのプロピレン系重合体（ａ）及びプロピレン単独重合体（ｂ）の質量比率について限定するものであるから、本件訂正は、特許請求の範囲の減縮を目的とするものである。 
　
イ　新規事項の有無、及び特許請求の範囲の拡張・変更の存否について
　訂正に関連する記載として、願書に添付した本件特許明細書の段落【００４６】の表１には、ポリマーアロイ１００質量部に対して、プロピレン系重合体（ａ）３０〜８０質量部およびプロピレン単独重合体（ｂ）７０〜２０質量部を含有する実施例が記載されているから、本件訂正は、願書に添付した本件特許明細書記載された事項の範囲内においてするものである。 
　そして、本件訂正は、実質上特許請求の範囲を拡張し、又は変更するものでもない。
　
（３）一群の請求項について
　本件訂正は、訂正前の請求項１と、請求項１を直接あるいは間接に引用する請求項２〜９とを対象とするものであるから、本件訂正は、請求項１〜９について、一群の請求項ごとに請求されたものである。 
　
（４）小括 
　以上のとおりであるから、本件訂正請求による訂正は特許法第１２０条の５第２項ただし書第１号に掲げる事項を目的とするものであり、かつ、同条第４項、及び同条第９項において準用する同法第１２６条第４項から第６項までの規定に適合するので、訂正後の請求項〔１〜９〕について訂正を認める。 
　
３．本件発明
　本件訂正請求により訂正された訂正請求項１〜９に係る発明（以下、「本件発明１〜９」という。）は、その特許請求の範囲の請求項１〜９に記載された次の事項により特定されるとおりのものであると認める。
「【請求項１】
　プロピレン系重合体（ａ）およびプロピレン単独重合体（ｂ）を含んでなるポリマーアロイから構成される１５０〜１０００００ｄｔｅｘの繊度の繊維からなり、多数の該繊維を溶融状態でランダムな方向性を持たせて互いに融着させた立体網状繊維集合体であって、
　前記ポリマーアロイは、ポリマーアロイに含まれる全重合体を構成する全モノマー単位を基準として、５１〜９５モル％のプロピレンを構造単位として有し、
　前記ポリマーアロイは、ポリマーアロイ１００質量部に対して、プロピレン系重合体（ａ）３０〜８０質量部およびプロピレン単独重合体（ｂ）７０〜２０質量部を含有する、立体網状繊維集合体。
【請求項２】
　前記プロピレン系重合体（ａ）は、その全モノマー１００モル％に対して、２０〜９０モル％のプロピレンおよび１０〜８０モル％のα−オレフィンを構造単位として有する、請求項１に記載の立体網状繊維集合体。
【請求項３】
　前記α−オレフィンは、２〜１０個の炭素原子を有するα−オレフィンである、請求項２に記載の立体網状繊維集合体。
【請求項４】
　前記２〜１０個の炭素原子を有するα−オレフィンは、エチレン、１−ブテン、１−ペンテン、１−ヘキセンおよび１−オクテンからなる群から選択される１種以上である、請求項２または３に記載の立体網状繊維集合体。
【請求項５】
　前記プロピレン系重合体（ａ）は、４．０以下の分子量分布Ｍｗ／Ｍｎを有する、請求項１〜４のいずれかに記載の立体網状繊維集合体。
【請求項６】
　前記プロピレン単独重合体（ｂ）は、２．０〜６．０の分子量分布Ｍｗ／Ｍｎを有する、請求項１〜５のいずれかに記載の立体網状繊維集合体。
【請求項７】
　アルコール中に１日間浸漬させた場合の前記立体網状繊維集合体の重量変化率が０％である、請求項１〜６のいずれかに記載の立体網状繊維集合体。
【請求項８】
　前記立体網状繊維集合体は、圧縮率が５０％の時の圧縮応力と圧縮率が２５％の時の圧縮応力との比率が、１．７〜３．０である、請求項１〜７のいずれかに記載の立体網状繊維集合体。
【請求項９】
　医療・介護用器具として使用される、請求項１〜８のいずれかに記載の立体網状繊維集合体。」
　
４．取消理由の概要
　訂正前の請求項１〜９に係る特許に対して平成２８年１１月１１日付けで特許権者に通知した取消理由の要旨は、次のとおりである。なお、特許異議申立人大塚博明による特許異議申立書（以下、「申立書１」という。）及び特許異議申立人柏木里実による特許異議申立書（以下、「申立書２」という。）に記載された特許異議申立理由は、すべて通知した。
１）本件特許の下記の請求項に係る発明は、その出願前日本国内または外国において頒布された下記の刊行物に記載された発明又は電気通信回線を通じて公衆に利用可能となった発明であるから、特許法第２９条第１項第３号に該当し、特許を受けることができない。  
２）本件特許の下記の請求項に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。  
３）本件特許は、明細書、特許請求の範囲の記載が下記の点で不備のため、特許法第３６条第４項第１号、第６項第１号及び第６項第２号に規定する要件を満たしていない。  
  
 　　　　　　　　　　　　　　　　　記  
刊行物１．特許５４５４７３３号公報（申立書１の甲第１号証） 
刊行物２．国際公開第２００９／０３３５４０号（申立書１の甲第２号証）
刊行物３．ネロ・パスクイーニ編著、横山裕外１名翻訳監修、「新版ポリプロピレンハンドブック基礎から用途開発まで」日刊工業新聞社、２０１２年９月２８日、１３９〜１４１頁及び１５８〜１６２頁（申立書１の甲第３号証）
刊行物４．特表２０１０−５２３７５８号公報（申立書１の甲第４号証）
刊行物５．高木謙行外１名編著、「ポリプロピレン樹脂」日刊工業新聞社、昭和５６年１月３０日、８９〜９４頁（申立書１の甲第５号証）
刊行物６．「ＪＩＳ　Ｋ　６４００−２：２００４」（申立書１の甲第６号証）
刊行物７．特表２０１０−５１６８３６号公報（申立書１の甲第７号証）
刊行物８．特開２００９−８２４４６号公報（申立書１の甲第８号証）
刊行物９．特開２００２−２６６２２３号公報（申立書２の甲第１号証）
刊行物１０．再公表特許ＷＯ２０１１／００７８７５号（申立書２の甲第２号証）
刊行物１１．特開２０１０−１２１０１９号公報（申立書２の甲第３号証）
刊行物１２．特開２００６−２８３２７８号公報（申立書２の甲第４号証）
刊行物１３．特公昭５５−１８４４８号公報（申立書２の甲第５号証）
  
 ＜理由１：第２９条第１項第３号＞  
　請求項１〜５、７、８に対し  
　刊行物１発明と同一  
 　
 ＜理由２：第２９条第２項＞  
刊行物１〜８に基づく理由 
　請求項１〜４に対し  
　刊行物１発明、刊行物２及び刊行物３記載事項に基づいて当業者が容易に想到し得た発明  
　
　請求項５に対し  
　刊行物１発明、刊行物２〜刊行物４記載事項に基づいて当業者が容易に想到し得た発明  
　
　請求項７に対し  
　刊行物１発明並びに刊行物２、刊行物３及び刊行物５記載事項に基づいて当業者が容易に想到し得た発明  
　
　請求項８に対し  
　刊行物１発明並びに刊行物２、刊行物３及び刊行物６記載事項に基づいて当業者が容易に想到し得た発明  
　
　請求項９に対し  
　刊行物１発明並びに刊行物２、刊行物３、刊行物７及び刊行物８記載事項に基づいて当業者が容易に想到し得た発明  
　
刊行物９〜１３に基づく理由 
　請求項１に対し  
　刊行物９発明並びに刊行物１０及び刊行物１１記載事項に基づいて当業者が容易に想到し得た発明
　請求項２〜４に対し  
　刊行物９発明、及び刊行物１０〜刊行物１３記載事項に基づいて当業者が容易に想到し得た発明
　
　請求項５〜９に対し  
　刊行物９発明、及び刊行物１０〜刊行物１４記載事項に基づいて当業者が容易に想到し得た発明
　
 ＜理由３：第３６条第４項第１号、第６項第１号及び第６項第２号＞  
　請求項１に関して 
　本件特許の明細書には、繊度の測定方法について何ら記載されておらず、多数の繊維を溶融状態でランダムな方向性を持たせて互いに融着させた立体網状繊維集合体の繊度をどのようにして測定するのかを当業者が理解することができない。 
　本件特許の明細書及び実施例には、ポリマーアロイに含まれる全重合体を構成する全モノマー単位を基準としたプロピレン構造単位の比率をどのようにして測定するのかを当業者が理解することができない。 
　よって、本件特許の明細書の発明の詳細な説明は、当業者が本件特許の請求項１に係る発明を実施できるように明確かつ十分に記載したものではない。 
　また、本件特許の請求項１の記載は明確でない。 
 　 
　請求項２に関して 
　本件特許の実施例には、当業者が本件特許の請求項２に係る発明を実施できるように明確かつ十分に記載したものではない。本件特許の実施例には、各プロピレン系重合体（ａ）について、全モノマー１００モル％に対するプロピレンおよびα−オレフィンのモル比率をどのような方法により測定したかが記載されておらず、プロピレン系重合体（ａ）について、全モノマー１００モル％に対するプロピレンおよびα−オレフィンのモル比率をどのようにして測定するのかを当業者が理解することができない。 
　本件特許の明細書及び実施例には、ポリマーアロイに含まれる全重合体を構成する全モノマー単位を基準としたプロピレン構造単位の比率をどのようにして測定するのかを当業者が理解することができない。 
　よって、本件特許の明細書の発明の詳細な説明は、当業者が本件特許の請求項２に係る発明を実施できるように明確かつ十分に記載したものではない。 
　また、本件特許の請求項２の記載は明確でない。 
　
　請求項５、６に関して 
　本件特許の明細書には、ＧＰＣ法で使用されるカラムの種類・本数について何ら記載されていない。 
　また、分子量分布の測定方法によって、請求項５、６に該当する場合としない場合があるから、本件特許の請求項５、６に係る発明の範囲は不明確である。 
　
　請求項７に関して 
　本件特許の明細書には、立体網状繊維集合体のサンプルをエタノールに浸漬した後にどのような条件で乾燥するかについて何ら記載されてないため、エタノール浸漬前後での正確な重量変化を求めることができない。 
　よって、本件特許の明細書の発明の詳細な説明は、当業者が本件特許の請求項７に係る発明を実施できるように明確かつ十分に記載したものではない。 
　また、本件特許の請求項７の記載は明確でない。 
 　
　請求項１について 
　プロピレン系重合体（ａ）を３０〜８０質量部、プロピレン単独重合体（ｂ）を７０〜２０質量部含有するポリマーアロイを用いて網状繊維集合体を作製したことが実施例に記載されているが（表１）、プロピレン単独重合体（ｂ）を２０質量部未満含有する場合について、本件請求項１に係る発明の課題を解決しているかが、本件特許の明細書に記載されていない。 
　よって、本件請求項１に係る発明は、本件特許の明細書の実施例に開示されている範囲を超える範囲までを含むものとなっているから、サポート要件違反であり、実施可能要件違反である。
　
５．刊行物の記載
（１）刊行物１（特許５４５４７３３号公報）（申立書１の甲第１号証）には、以下の事項が記載されている。
　「【特許請求の範囲】
【請求項１】
　ポリオレフィン系熱可塑性エラストマーからなる繊度が１００デシテックス以上６００００デシテックス以下の連続線状体を曲がりくねらせランダムループを形成し、夫々のループを互いに溶融状態で接触せしめた三次元ランダムループ接合構造体であって、見かけ密度が０．００５ｇ／ｃｍ３〜０．２０ｇ／ｃｍ３であり、５０％定変位繰返し圧縮残留歪みが１５％以下であり、５０％定変位繰返し圧縮後の５０％圧縮時硬度保持率が８５％以上である網状構造体。」
　「【０００９】
　本発明による網状構造体は、繰返し圧縮残留歪みが小さく、しかも繰返し圧縮後の硬度保持率が大きく、繰返し使用しても座り心地、寝心地が変化しにくい、繰返し圧縮耐久性優れた網状構造体である。さらには、高反発性にも優れた網状構造体である。この優れた繰返し圧縮耐久性や高反発性により、オフィスチェア、家具、ソファー、ベッド等寝具、電車・自動車・二輪車・ベビーカー・チャイルドシート等の車両用座席等に用いられるクッション材、フロアーマットや衝突や挟まれ防止部材等の衝撃吸収用のマット等に好適な網状構造体を提供することが可能となった。」
　「【００４６】
［実施例１］
　ポリオレフィン系エラストマーは、メタロセン化合物を触媒としてヘキサン、ヘキセン、エチレンを公知の方法で重合し、エチレン・α−オレフィン共重合体とし、次いで酸化防止剤２％を添加混合練込み後ペレット化して得た。得られたポリオレフィン系エラストマー（熱可塑性エラストマーＡ−１）は、比重が０．９１９ｇ／ｃｍ３で、融点が１１０℃であった。ポリプロピレン系エラストマーとしてＥｘｘｏｎＭｏｂｉｌ  Ｃｈｅｍｉｃａｌ社製のＶｉｓｔａｍａｘ  ２１２５（熱可塑性エラストマーＡ−２）を用いた。ポリプロピレン系エラストマーは、比重が０．８７ｇ／ｃｍ３で、融点が１６２℃であった。
【００４７】
幅方向１０５０ｍｍ、厚み方向の幅５５ｍｍのノズル有効面にオリフィスの形状は外径２ｍｍ、内径１．６ｍｍでトリプルブリッジの中空形成性断面としたオリフィスを孔間ピッチ５ｍｍの千鳥配列としたノズルに、得られたポリオレフィン系熱可塑性エラストマー（Ａ−１）を溶融温度２１０℃にて、単孔吐出量１．５ｇ／ｍｉｎの速度でノズル下方に吐出させ、ノズル直下３０ｍｍの保温領域を経て、ノズル面３０ｃｍ下に３５℃の冷却水を配し、幅１５０ｃｍのステンレス製エンドレスネットを平行に開口幅５０ｍｍ間隔で一対の引取りコンベアを水面上に一部出るように配して、その水面上のコンベアネットの表面温度を６０℃になるように赤外線ヒーターで加熱し、該溶融状態の吐出線状を曲がりくねらせル−プを形成して接触部分を融着させつつ３次元網状構造を形成し、該溶融状態の網状体の両面を引取りコンベア−で挟み込みつつ毎分０．８ｍの速度で３５℃の冷却水中へ引込み固化させ両面をフラット化した後、所定の大きさに切断して７０℃熱風にて１５分間乾燥熱処理して、網状構造体を得た。得られた熱可塑性弾性樹脂からなる網状構造体の特性を表１に示す。・・・」
　「【００５１】
［実施例５］
　ポリプロピレン系エラストマー（熱可塑性エラストマーＡ−２）を用い、紡糸温度を２３０℃、単孔吐量を２．０ｇ／ｍｉｎ、コンベアネット表面温度を加熱せずに４０℃にした以外、実施例１と同様にして得た網状構造体は、断面形状が中空断面で中空率が２１％、繊度が３３００デシテックスの線条で形成しており、見かけ密度が０．０４１ｇ／ｃｍ３、表面が平坦化された厚みが５１ｍｍ、２５％圧縮時硬度が５８Ｎ／φ２００ｍｍ、５０％圧縮時硬度が１２４Ｎ／φ２００ｍｍ、５０％定変位繰返し圧縮残留歪みが８．６％、５０％定変位繰返し圧縮後の５０％圧縮時硬度保持率が８８．２％、５０％定変位繰返し圧縮後の２５％圧縮時硬度保持率が８１．１％、ヒステリシスロスが３１．１％であった。得られた網状構造体の特性を表１に示す。得られたクッションは、本発明の要件を満たし、繰返し圧縮耐久性と高反発性に優れた網状構造体であった。」
　
　以上の記載によれば、刊行物１（特に、実施例５、比較例３）には以下の発明（以下「刊行物１発明」という。）が記載されていると認められる。
「ポリプロピレン系エラストマーであるＶｉｓｔａｍａｘ ２１２５（ＥｘｘｏｎＭｏｂｉｌ Ｃｈｅｍｉｃａｌ社製）を用い、外径２ｍｍ、内径１．６ｍｍの孔を孔間ピッチ５ｍｍの千鳥配列としたノズルから、紡糸温度を２３０℃あるいは２２０℃にて、ノズル下方に吐出させ、溶融状態の吐出線状を曲がりくねらせル−プを形成して接触部分を融着させつつ３次元網状構造を形成した網状構造体であって、
　その繊度が繊度が３３００デシテックスあるいは４０００デシテックスである網状構造体。」
　
（２）刊行物２（国際公開第２００９／０３３５４０号）（申立書１の甲第２号証）には、以下の事項が記載されている。
　「ＶＭ２１２５は、ＥｘｘｏｎＭｏｂｉｌ社（テキサス州、ヒューストン） からＶＩＳＴＡＭＡＸＸの商品名で販売されている特殊ポリオレフィンエラストマーである。この特殊ポリオレフィンエラストマーは、少なくとも８５％のプロピレン単位を有し、メタロセン触媒の存在下の重合工程によって製造された半結晶のプロピレン系のエラストマー系オレフィン共重合体である。この共重合体は、８０ｇ／１０ｍｉｎのメルトフローレート（ＭＦＲ１ａ）（２３０℃、２．１６ｋｇ−ＡＳＴＭ　Ｄ−１２３８で測定）、幅広い融点範囲及び１６０℃の最高融点を有する。」（１９頁２０〜２７行）
　「ＶＭ６１００は、ＥｘｘｏｎＭｏｂｉｌ社（テキサス州、ヒューストン） からＶＩＳＴＡＭＡＸＸの商品名で販売されている特殊ポリオレフィンエラストマーである。この特殊ポリオレフィンエラストマーは、少なくとも８０％のプロピレン単位を有し、メタロセン触媒の存在下の重合工程によって製造された半結晶のプロピレン系のエラストマー系オレフィン共重合体である。この共重合体は、３ｇ／１０ｍｉｎの低メルトフローレート（ＭＦＲ１ｂ）（２３０℃、２．１６ｋｇ−ＡＳＴＭ　Ｄ−１２３８で測定）、幅広い融点範囲及び１６０℃の最高融点を有する。」（１９頁下から２行〜２０頁７行）
　表１（２１頁）には、ＶＭ２１２５のエチレン含有量が１３重量％、ＶＭ６１０２のエチレン含有量が１６重量％である点が記載されている。
　
（３）刊行物３（「新版ポリプロピレンハンドブック基礎から用途開発まで」）（申立書１の甲第３号証）には、メタロセン触媒、チーグラー・ナッタ触媒（ＺＮ触媒）を用いて製造したプロピレン−エチレン共重合体とエチレン含有量の関係が示されている（１５８〜１５９頁、図２．７０）。
　
（４）刊行物４（特表２０１０−５２３７５８号公報）（申立書１の甲第４号証）には、以下の事項が記載されている。
　「【００２２】
  これらの実施例に用いたプロピレン／エチレンベース樹脂は、２０．９モルパーセント（１５．０重量％）のエチレン単位および０．８５５ｇ／ｃｍ３の密度を有するＥｘｘｏｎ  ＭｏｂｉｌのＶｉｓｔａｍａｘｘ（登録商標）ＶＭ  ６１００；２２．３モルパーセント（１６．１重量％）のエチレンおよび０．８６１ｇ／ｃｍ３の密度を有するＶＭ  １１００；２１．２モルパーセント（１５．２重量％）のエチレンおよび０．８６１ｇ／ｃｍ3の密度を有するＶＭ  １１２０ならびに０．８６５ｇ／ｃｍ３の密度および８０のＭＦＲを有するＶＭ  ２１２５であった。これらの樹脂の全てが３．５未満のＭｗ／Ｍｎを有する。」
　
（５）刊行物５（「ポリプロピレン樹脂」）（申立書１の甲第５号証）には、ポリプロピレンの耐薬品性はポリエチレンと同様に優れている点が記載されている。（８９頁）
　
（６）刊行物６（「ＪＩＳ　Ｋ　６４００−２：２００４」）（申立書１の甲第６号証）には、軟質発泡材料の硬さ及び圧縮ひずみに関する「６．７Ｄ法」の測定方法が記載されている。（１７１５頁）
　
（７）刊行物７（特表２０１０−５１６８３６号公報）（申立書１の甲第７号証）には、以下の事項が記載されている。
　「【０００３】
スパンボンド不織布の製造には、プロピレンベースのランダム共重合体が長い間用いられている。一般的なスパンボンドの製造プロセスでは、先ず顆粒またはペレット形状のランダムプロピレン共重合体の樹脂が押出機に供給され、加熱溶融スクリューにより、樹脂が溶融されるとともに輸送される。スクリューの先端部では、紡糸ポンプが溶融ポリマーを計量しながら、フィルターを通してダイ(以下、紡糸口金)へ移送する。紡糸口金は多数の孔（以下、細孔）を有し、溶融ポリマーは加圧下で細孔から押し出されて繊維になる。紡糸口金から出た繊維は、高速エアージェットによって固化され、より径の細い繊維へ延伸される。固化された繊維は、走行ベルト上にランダムに集積され、この技術分野で繊維ウエブと呼ばれる、ランダムな繊維状の網目状構造体が形成される。・・・」
　「【０００９】
この発明のポリオレフィンブレンド組成物から成る繊維または長繊維は、スパンボンド不織布に用いられ、この不織布は、商品としての複合シートを製造するために、裁断され、別のプラスチックまたは別の天然繊維の布に固定または接合される。すなわち、この発明のポリオレフィンブレンド組成物はスパンボンド不織布に用いられ、例えば幼児用オムツ、成人用失禁パンツ、その他、医療用ガウン、エプロン、ベッド用品またはこれらに類似の衣料品やカバー等の複合体に使用することができるが、これらの例示に限定されない。」
　「【００３５】
メタロセン触媒を用いた溶液重合により、ＭＦＲが２０ｇ／１０分、密度が０．８６３ｇ／ｃｍ３で、プロピレン結晶性を有し、１５ｗｔ％のエチレンを含有するプロピレン共重合体（ＰＥ１）を調製した。ＰＥ１は、ExxonMobil Chemical Co社から商品名VM2000として販売されている。
４日間アニールした後、前記の方法によりＰＥ１をＤＳＣ測定した結果、Ｔｍ４８℃、融解熱量１９Ｊ／ｇであった。ＰＥ１のＭＷＤ（ＬＡＬＬＳ較正ＧＰＣによる）は１．９、Ｍｗは１３４，０００、Ｍｎは７２，０００であった。
【００３６】
以下の実施例では、ＰＥ１はペレット化され、次いで異なる分量のポリプロピレンホモポリマー（ＰＰ１）のペレット、及び有機ジアルキル過酸化物（2,5-ジメチル-2,5-ジ（t-ブチルパーオキシ）ヘキサン）とともに溶融ブレンドした。ＰＰ１はExxonMobil Chemical Co社から商品名PP3155として販売されている。有機ジアルキル過酸化物はArkema Inc社からLuperox（登録商標）101として市販されている。
ＰＰ１は不織布及び繊維用途に適したグレードであり、Ｔｍが１６６℃、融解熱量が９８Ｊ／ｇ（１回目のヒートサイクルで測定）である。ＰＰ１のＭＦＲは３６ｇ／１０分で、ＭＷＤ＜０．３である。ブレンド操作は、アンダーウォータペレタイザを備え、Ｌ：Ｄ比２４／１の単軸Davis Extruderを用いて行なった。生産速度５０ポンド／時（２２．７ｋｇ／時）で、ポリプロピレンブレンドの一般的な押出温度、すなわち２２０℃から２５０℃を維持した。
得られたブレンド物の組成を表１に示す。ブレンドＡ１とＡ４は対照ブレンド物であり、ブレンドＡ２，Ａ３，Ａ５はこの発明のブレンド物である。
【表１】
」
　
（８）刊行物８（特開２００９−８２４４６号公報）（申立書１の甲第８号証）には、以下の事項が記載されている。
　「【請求項１】
　三次元網状構造体からなる層を複数積層させた積層体であって、前記三次元網状構造体からなる各層が、前記積層体の長手方向の両端部において、連続的にあるいは断続的に固定されていることを特徴とするマットレス用中材。」
　「【０００１】
　本発明は、介護用、病院用などのベッドとして好適に使用されるマットレス用中材、および、それを用いたマットレスに関する。」
　「【００１４】
　前記網状構造体層としては、熱可塑性樹脂からなる連続線条体が三次元ランダム状に交絡されてなり、前記交絡部の少なくとも一部が融着してなる三次元網状構造体層を使用することが好ましい。斯かる網状構造体層は、疎な構造を有するため通気性が高い。その結果、得られるマットレス用中材は、容易に洗濯および乾燥することができ衛生的である。三次元ランダム状とは、複数の連続線条体（熱可塑性樹脂からなる連続線条体）を曲がりくねらせて大きさや向きが不規則なループ状などの任意の形状を多数形成すると共に、これら線条体同士の交絡部の少なくとも一部が融着している立体構造をいう。」
　「【００１５】
　また『連続線条体』とは、熱可塑性樹脂を原料とする連続線条体（ストランド）である。熱可塑性樹脂としては、例えばポリエステル樹脂、ポリオレフィン樹脂、塩化ビニル樹脂、ポリアミド樹脂、フッ素樹脂、生分解性樹脂など各種熱可塑性樹脂が例示される。これらの中でも、ポリエステル樹脂またはポリオレフィン樹脂を原料とする連続線条体が好ましく、４０℃〜７０℃程度の温熱下の耐久性という観点から、ポリエステル樹脂を原料とする連続線条体がより好ましい。また、特にポリエステル樹脂の中でも、耐久性に優れた特性を示すものとして、共重合ポリエステル、ブロック共重合ポリエーテルエステルやブロック共重合ポリエステルエステルなどの重合体が好ましい。」
　
（９）刊行物９（特開２００２−２６６２２３号公報）（申立書２の甲第１号証）には、以下の事項が記載されている。
　「【０００１】
【発明の属する技術分野】本発明は、軽量、耐加水分解性、耐熱耐久性及びクッション性に優れた立体網状構造体に関する。」
　「【０００４】
【発明が解決しようとする課題】本発明は、上記問題点を解決し、軽量で、耐加水分解性、耐乾熱耐久性、クッション性に優れ、リサイクル可能な立体網状構造体を提供することを目的とする。」
　「【０００８】本発明のポリオレフィン系熱可塑性弾性樹脂からなる線条は過酷な熱水処理や蒸気処理に耐える耐熱且つ耐加水分解性を保持するため、１００℃水中で１０日間浸漬した後の引張強さが初期の引張強さの８０％以上保持する必要がある。引張強さ保持率が８０％未満では、過酷な蒸気消毒等に耐えられないので好ましくない。本発明における１００℃水中での１０日間放置後の引張強さ保持率は、好ましくは８５％以上、より好ましくは９０％以上である。このような耐加水分解性は、素材及び製造条件に依存する。本発明では、上記耐熱性と耐加水分解性とを同時に満足するポリオレフィン系熱可塑性弾性樹脂を選択する必要がある。
【０００９】本発明におけるオレフィン系熱可塑性弾性樹脂とは、熱可塑性を示すポリオレフィン樹脂組成物が少なくとも１０重量％以上、好ましくは２０重量％以上含有し、常温で伸縮性を有し、溶融可能な組成物を意味する。ポリオレフィン樹脂としては、ポリエチレン、ポリプロピレン、ポリブテン、それらの共重合体、及び、それらのグラフト改質ポリマー等が例示できる。伸縮性を付与する方法としては、ゴム成分との動的架橋、ゴム成分とのアロイ化、ゴム弾性成分となるソフトセグメント成分との共重合、アイオノマー化等の公知のオレフィン系熱可塑性弾性樹脂化技術が使用できる。
【００１０】本発明の最も好ましい実施形態としては、耐熱性と耐加水分解性が優れ、軽量化のための発泡も可能で、製造コストが安価にでき、再生が可能であるポリオレフィン樹脂をマトリックスとしたゴム成分との動的架橋（該オレフィン系熱可塑性弾性樹脂が動的架橋されたＥＤＰＭゴムを含有する）が例示できる。例えば、特公昭５５−１８４４８号公報、特公平５−８７５２９号公報、特公平５−２９６５３号公報、特開平３−５４２３７号公報、特開平４−６３８５０号公報、特開平４−６３８５２号公報、特開平６−７３２２２号公報等が例示できる。なお、該熱可塑性弾性樹脂には、発泡剤、難燃剤、耐光剤、着色剤、坑酸化剤、抗菌剤、防黴剤等の機能改良薬剤や添加剤を混入できる。」
　「【００１７】本発明の好ましい実施形態としての線条の線径は０．０３ｍｍ以上３ｍｍ以下である。線条の線径が０．０３ｍｍ未満では抗圧縮力が低くなり、大きな荷重を支える場合には適さない場合がある。線条の線径が３ｍｍを越える場合、ゴム様弾力体が発泡していてもハードな触感を示し、ソフトなフィーリングが得られない場合がある。本発明の坑圧縮機能からのより好ましい線条の線径は０．０４ｍｍ以上、２ｍｍ以下である。しかしながら、よりソフトなフィーリングを所望する場合は、線条の線形を０．０３ｍｍ以下とする選択もできる。」
　「【００２０】次に本発明の製法の一例を述べる。複数の中実丸断面又は、中空断面形成性オリフィスを持つ多列ノズルよりポリオレフィン系熱可塑性弾性樹脂（好ましくは１００℃水中で１０日間保持した後の引張強さ保持率が９０％以上、より好ましくは９５％以上となるオレフィン樹脂中に動的架橋したＥＰＤＭゴムを分散させた組成物、発泡剤を発泡させない条件で予め混練した組成物）を樹脂が溶融流動して線条を形成できる温度から熱分解しない温度で溶融する。即ち、該ポリオレフィン系熱可塑性樹脂の融点より１０℃以上高く、融点＋１２０℃未満の溶融温度（発泡させる場合は発泡する温度以上、発泡温度＋４０℃未満。発泡温度より極端に高い温度では均一で緻密な独立気泡を得られ難い。）で各ノズルオリフィスに分配し、該ノズルより下方に向けて吐出させ、溶融状態で互いに接触させて融着させ３次元構造を形成しつつ、引取り装置で挟み込み冷却槽で冷却せしめた後、所望の長さに切断して本発明の立体網状構造体を得る。」
　「【００３１】幅１００ｍｍ、長さ１０００ｍｍのノズル有効面に幅方向の孔間ピッチを５ｍｍの千鳥配列としたオリフィス孔形状は外径２ｍｍ、内径１．６ｍｍでトリプルブリッジの中空形成性断面としたノズル（４８３６孔）を用いて、得られたポリオレフィン系熱可塑性弾性樹脂原料Ａ−１を溶融紡糸温度２２０℃、単孔吐出量１．４ｇ／分にてノズル下方に吐出させ、ノズル面１５０ｍｍ下に冷却水を配し、幅１５００ｍｍのステンレス製エンドレスネットを平行に、８５ｍｍ間隔で一対の引取りコンベアを水面上に一部出るように配して、該溶融状態の吐出線状を曲がりくねらせル−プを形成して接触部分を接合させつつ３次元立体網状構造を形成し、該溶融状態の立体網状体の両面を引取りコンベア−で挟み込みつつ、毎分２ｍの速度で２５℃の冷却水中へ引込み固化させ、両面をフラット化した後、２ｍに切断して立体網状構造体（Ｂ−１）を得た。得られた立体網状構造体（Ｂ−１）は断面形状が三角おむすび型の中空断面で中空率が０．３０、線径が０．８ｍｍの線条で形成しており、平均の見掛け密度が０．０４ｇ／ｃｍ３であった。この立体網状構造体の評価結果を表１に示す。」
　「【００３２】
【表１
」
　「【００４２】
【発明の効果】本発明は、オレフィン系熱可塑性弾性樹脂からなる連続線条がループを形成して、互いの接触部の半数以上が接合した立体網状構造体において、１００℃水中で１０日間浸漬後の該線条の引張強さ保持率が８０％以上である立体網状構造体とすることで、耐加水分解性、耐乾熱耐久性、クッション性に優れ、リサイクル可能な立体網状構造体を提供することができ、更に、線条の見掛比重が０．８５以下とすることでより軽量化することが可能となる。かくして、布団、枕、座布団、マットレス等の一般寝装品に止まらず、蒸気消毒も可能なため病院用の寝装品としても使用できる。又、耐熱耐久性が特に要求される自動車、鉄道、船舶等の交通機関のクッション材、温泉や浴室用のマットや雑品等にも有用である。これらの用途で使用済みのものは、熱可塑性の特徴を生かして再度の使用にリサイクルすることも可能である。更には、本発明の好ましい実施形態として、ポリオレフィン等合成樹脂製食品容器等に関する自主基準に合格する組成を用いたクッション構造体とすることで、安全で環境適合性が良好なクッション構造体を提供できる。」
　
　以上の記載によれば、刊行物９には以下の発明（以下「刊行物９発明」という。）が記載されていると認められる。
　「オレフィン系熱可塑性弾性樹脂からなる連続線条が、溶融状態の吐出線状を曲がりくねらせル−プを形成して接触部分を接合させつつ３次元立体網状構造を形成した立体網状構造体において、
　オレフィン系熱可塑性弾性樹脂は、熱可塑性を示すポリオレフィン樹脂組成物が少なくとも１０重量％以上、好ましくは２０重量％以上含有し、オレフィン樹脂中に動的架橋したＥＰＤＭゴムを分散させた組成物で、常温で伸縮性を有し、溶融可能な組成物であり、
　ポリオレフィン樹脂は、ポリエチレン、ポリプロピレン、ポリブテン、それらの共重合体、及び、それらのグラフト改質ポリマー等であり、
　線条の線径は０．０３ｍｍ以上３ｍｍ以下である立体網状構造体。」
　
（１０）刊行物１０（再公表特許ＷＯ２０１１／００７８７５号）（申立書２の甲第２号証）には、以下の記載がある。
　「【０００１】
　本発明は、主として弾力性と嵩回復性が高い繊維集合物、特に不織布に適した顕在捲縮性複合繊維、潜在捲縮性複合繊維、及びこれを用いた繊維集合物と繊維製品に関する。」
　「【０１１９】
　本実施例で用いたポリマーは以下のとおりである。・・・
（２）ＰＰ−Ａ（日本ポリプロ社製「ＳＡ０３Ｅ」、融解ピーク温度（融点）：１６０℃、ＭＦＲ２３０：２０ｇ／１０分、Ｑ値：５．６）
（３）ＰＰ−Ｂ（日本ポリプロ社製「ＳＡ０１Ａ」、融解ピーク温度（融点）：１６０℃、ＭＦＲ２３０：９ｇ／１０分、Ｑ値：３．２）・・・
（１１）ＰＰＲ−１（ポリプロピレン系熱可塑性エラストマー、三井化学社製「ノティオ」（登録商標）「２０７０」［メタロセン触媒にて合成したオレフィン系熱可塑性エラストマー］、融解ピーク温度（融点）：１３８℃、ショアＡ硬度（ＡＳＴＭ  Ｄ  ２２４０）：７５、ＭＦＲ２３０：６ｇ／１０分、密度０．８６７ｇ／ｃｍ３）・・・
　「【０１３０】
　（実施例８）
　第二成分として、質量比がＰＰ−Ａ／ＰＰＲ−１＝９５／５であるＰＰ−ＡとＰＰＲ−１の混合物を用いた以外は、実施例１と同様にして、捲縮性複合繊維及び不織布を作製した。」
　「【０１３１】
　（実施例９）
　第二成分として、質量比がＰＰ−Ａ／ＰＰＲ−１＝７５／２５であるＰＰ−ＡとＰＰＲ−１の混合物を用いた以外は、実施例１と同様にして、捲縮性複合繊維及び不織布を作製した。」
　
　「【０１４９】
【表１】
」
　「【０１５０】
【表２】
」
　「【０１５８】
　本発明の捲縮性複合繊維を用いた繊維集合物は、初期嵩と嵩回復性とが共に優れており、クッション材などの硬綿、衛生材料、包装材、化粧品用材料、女性のブラジャーのパッド、肩パッドなどの低密度の不織布製品、また一般的にウレタンフォームやウレタンスポンジが使用されている、対人及び対物のワイピング材や、粉末又は液状の化粧料塗布材、断熱材や吸音材といった用途に好ましく使用される。また、本発明の捲縮性複合繊維は、弾力性、形状回復性に優れるため、掛け布団や敷き布団などの各種寝具や衣料用品に詰め綿として好ましく使用される。また、本発明の捲縮性複合繊維の一形態である、第二成分をポリオレフィン系ポリマーとした本発明の捲縮性複合繊維は、複合繊維を構成する樹脂成分がすべてポリオレフィン系ポリマーで構成されるため、上記硬綿、詰め綿、低密度の不織布製品として使用した後、ポリオレフィン系ポリマーからなる原料としての回収、樹脂原料への再利用、ポリオレフィン系繊維としての再利用が容易であり、使用後の分別回収、原料の再利用が求められる各種繊維集合物製品にも好ましく用いられる。」
　
（１１）刊行物１１（特開２０１０−１２１０１９号公報）（申立書２の甲第３号証）には、以下の記載がある。
　「【０００１】
本発明は、粘着フィルムに関し、さらに詳しくは、金属、ガラス、プラスチックなどの成形品、加工品、塗装物等、特に表面粗度の低い被着面に対して粘着させることで、被着面の傷や汚れを防護し、使用時には容易に剥離することができる粘着フィルムに関するものである。」
　「【００１４】
（成分Ａ）（成分Ａ）の軟質プロピレン重合体は、示差走査熱量分析で測定される融点が１２０℃未満または融点が観測されない。ここで融点が観測されないとは、−４０℃〜２００℃の範囲において、結晶融解熱量が１Ｊ／ｇ以上の結晶融解ピークが観測されないことをいう。また軟質プロピレン重合体は、プロピレン由来の構成単位を４０〜１００モル％、エチレン由来の構成単位を０〜３０モル％、炭素数４〜２０のα−オレフィン由来の構成単位を０〜３０モル％の量で含むことができる（ここでプロピレンとエチレンと炭素数４〜２０のαオレフィンの合計を１００モル％とする）。より好ましくは、プロピレン由来の構成単位が６０〜８０モル％、エチレン由来の構成単位が１２〜２３モル％、炭素数４〜２０のα−オレフィン由来の構成単位が０〜２０モル％の範囲である。このような含有量でプロピレン、エチレン、炭素数４〜２０のα−オレフィン成分を含有する軟質プロピレン重合体は、アイソタクティックポリプロピレンとの相溶性が良好で、透明性と柔軟性、耐熱性、耐圧縮歪性を得ることができる。柔軟性と耐熱性、および耐圧縮歪性が、高温保存下における粘着強度の防止に寄与すると考えられる。
【００１５】
なお、本発明の軟質プロピレン重合体は、アイソタクティックポリプロピレン製造用のメタロセン触媒を用いて製造することができ、例として三井化学社のノティオが上梓されており、グレードを適宜選択して１種又はブレンドして用いることができる。」
　
（１２）刊行物１２（特開２００６−２８３２７８号公報）（申立書２の甲第４号証）には、以下の記載がある。
　「【０００１】
本発明は、法面，法肩，護岸部分などの一般土木、及び廃棄物処分場の底面及び法面を形成する遮水シート，埋立て完了後の雨水の浸透による有害物の移動を防止するための遮水性キャッピングシートなどの廃棄物処分場等に有用である遮水性植生基盤材に関する。」
　「【００１７】
本発明の使用する立体網状体は、例えば、深さが２０ｍｍほどの凹凸に付形した金属金型へ、繊維直径が０．１〜２ｍｍの熱可塑性樹脂から成る複数の連続糸条を流下させて立体的に付形させると共に、周動現象を利用してそれぞれの連続糸条を不規則なループをなさしめ、糸条が重なる点で両糸条を融着接着させて立体網状体であって、厚み方向の断面が、平面的に重なって熱接着した連続糸条の平面板がプリーツ状になっており、プリーツの高さが立体網状体の厚みとして計測される様な立体網状体であることが好ましい。即ち、前記立体網状体は、乾燥したインスタントラーメン製品に類似の太い糸条である、直径が０．１〜２ｍｍの熱可塑性樹脂の連続糸条の多数が不規則なループをなして、厚さ５〜２５ｍｍで長さ方向に連続しており、平行光線透過率が５０〜９０％でかつ空隙率の大きい嵩高な、立体網状体である。なお、前記平行光線透過率とは、立体網状体に平行光線を照射したときに、その平行光線が連続線条に邪魔されずに直接反対面（遮水性シート面）に達する面積の割合をいう。」
　「【００２０】
本発明の１つの例は、前記立体網状体及び前記遮水性シートを構成する熱可塑性樹脂が共に、同系樹脂を少なくとも７０ｍａｓｓ％含む樹脂であり、前記同系樹脂の融点が１００〜１５０℃である遮水性植生基盤材であり、より好ましくは、同系樹脂が低密度ポリエチレン樹脂、プロピレン主体（プロピレン成分が５０ｍａｓｓ％以上）のエチレン−プロピレン共重合体、およびエチレン−酢酸ビニル共重合体などのポリオレフィン樹脂から選ばれた１つまたは複数の種類の柔軟性がある樹脂であり、必要に応じて混合される熱可塑性樹脂が同系樹脂と相溶性のある熱可塑性樹脂とで構成されている遮水性植生基盤材である。更に好ましくは、前記熱可塑性樹脂が、同系樹脂として融点を１１０〜１４０℃とする直鎖状低密度ポリエチレン樹脂を１００〜７０ｍａｓｓ％含み、低密度ポリエチレン樹脂又はプロピレン系共重合樹脂０〜３０ｍａｓｓ％の範囲で含む樹脂である遮水性植生基盤材であることが好ましい。」
　
（１３）刊行物１３（特公昭５５−１８４４８号公報）（申立書２の甲第５号証）には、以下の記載がある。
　「約３．５以下そしてより好ましくは３．０または２．６以下の多分散値（重量平均分子量を数平均分子量で除した値）がモノオレフィン共重合体ゴムに対して望ましい。」（３頁６欄４３行〜４頁７欄２行）
　「適当なモノオレフィン共重合体ゴムは、好しくは少くとも１種のポリエン（通常はジエン）と共重合させた２種またはそれ以上のアルファモノオレフィンの本質的に非結晶性のゴム状共重合体からなる。」（５頁９欄６〜１０行）
　「一般に『ＥＰＤＭゴム』と呼ばれる不飽和モノオレフィン共重合体ゴムの満足すべき例は、２種のモノオレフィン一般にはエチレンとプロピレンおよびより少量の非共役ジエンを包含する単量体の重合からの生成物からなる。」（５頁９欄１３〜１７行）
　「適当なアルファモノオレフィンは式ＣＨ２＝ＣＨＲ（式中Ｒは水素または１−１２個の炭素原子を含有するアルキルである）により説明される。アルキルの例としてはエチレン、プロピレン、１−ブテン、ｌ−ペンテン、１−ヘキセン、２−メチル−１−プロペン、３−メチル−１−ペンテン、４−メチル−１−ペンテン、３，３−ジメチル〜１−ブテン、２．４，４−）ジメチル−１−ペンテン、５−メチル−１−ヘキセン、・・・があげられる。」（５頁９欄１７〜２７行）
　
６．判断
（１）理由１（２９条第１項３号）について
ア．本件発明１
　本件発明１と刊行物１発明とを対比すると、少なくとも以下の相違点１で相違する。
　（相違点１）本件発明１では、立体網状繊維集合体は、プロピレン系重合体（ａ）およびプロピレン単独重合体（ｂ）を含んでなるポリマーアロイから構成される繊維からなり、前記ポリマーアロイは、ポリマーアロイ１００質量部に対して、プロピレン系重合体（ａ）３０〜８０質量部およびプロピレン単独重合体（ｂ）７０〜２０質量部を含有するのに対して、刊行物１発明では、網状構造体は、ポリプロピレン系エラストマーであるＶｉｓｔａｍａｘ ２１２５（ＥｘｘｏｎＭｏｂｉｌ Ｃｈｅｍｉｃａｌ社製）を用いて形成されているが、Ｖｉｓｔａｍａｘ ２１２５が、プロピレン系重合体およびプロピレン単独重合体を含んでなるポリマーアロイであるか否か不明である点。
　相違点１を検討する。刊行物２の「ＶＭ２１２５は、・・・特殊ポリオレフィンエラストマーである。この特殊ポリオレフィンエラストマーは、少なくとも８５％のプロピレン単位を有し、メタロセン触媒の存在下の重合工程によって製造された半結晶のプロピレン系のエラストマー系オレフィン共重合体である。この共重合体は、８０ｇ／１０ｍｉｎのメルトフローレート（ＭＦＲ１ａ）（２３０℃、２．１６ｋｇ−ＡＳＴＭ　Ｄ−１２３８で測定）、幅広い融点範囲及び１６０℃の最高融点を有する。」（１９頁２０〜２７行）の記載から、「ＶＭ２１２５」は、「プロピレン系のエラストマー系オレフィン共重合体」であることは認められるが、刊行物２には、「ＶＭ２１２５」が「プロピレン系重合体およびプロピレン単独重合体を含んでなるポリマーアロイ」である点についての記載がない。刊行物２の上記記載（１９頁２０〜２７行）によれば「ＶＭ２１２５」は、「メタロセン触媒の存在下の重合工程によって製造される」ものであるところ、刊行物３の「メタロセン触媒、チーグラー・ナッタ触媒（ＺＮ触媒）を用いて製造したプロピレン−エチレン共重合体とエチレン含有量の関係」（１５８〜１５９頁、図２．７０）を踏えると、むしろ、「メタロセン触媒」でない「チーグラー・ナッタ触媒（ＺＮ触媒）を用いて製造したプロピレン−エチレン共重合体とエチレン含有量の関係」から、「ＶＭ２１２５」が「プロピレン系重合体およびプロピレン単独重合体を含んでなるポリマーアロイ」であると認めることはできない。
　そうすると、相違点１は実質的な相違点であり、本件発明１は、刊行物１発明ではない。
　
イ．本件発明２〜５、７、８
　本件発明２〜５、７、８は、本件発明１の発明特定事項をすべてを含むものであるから、本件発明１と同様の理由により、本件発明２〜５、７、８は、刊行物１発明ではない。
　
（２）理由２（２９条第２項）について
ア．刊行物１〜８に基づく理由
（ア）本件発明１
　本件発明１と刊行物１発明とを対比すると、少なくとも上記相違点１（（１）ア．）で相違する。
　相違点１を検討する。上記（１）ア．で検討したように、刊行物２及び刊行物３からは、「ＶＭ２１２５」が「プロピレン系重合体およびプロピレン単独重合体を含んでなるポリマーアロイ」であるとまでは認められない。さらに、相違点１の「立体網状繊維集合体は、プロピレン系重合体（ａ）およびプロピレン単独重合体（ｂ）を含んでなるポリマーアロイから構成される繊維からなり、前記ポリマーアロイは、ポリマーアロイ１００質量部に対して、プロピレン系重合体（ａ）３０〜８０質量部およびプロピレン単独重合体（ｂ）７０〜２０質量部を含有する」点は、刊行物２及び刊行物３には記載も示唆もない。
　そして、本件発明１は、相違点１に係る発明特定事項を有することにより、「本発明の立体網状繊維集合体は、より優れた耐薬品性および耐熱性を有するため、ウィルスや細菌の感染を防止するために薬品処理や加熱処理を行うことができ、繰り返しの使用においても清潔に使用することができ、また臭気によって使用者に不快感を与えにくい。」（本件特許明細書段落【０００８】）との作用効果を奏するものである。
　よって、本件発明１は、刊行物１発明、刊行物２及び刊行物３記載事項に基づいて、当業者が容易に発明をすることができたものではない。
　
（イ）本件発明２〜９
　本件発明２〜９は、本件発明１の発明特定事項をすべてを含むものである。そして、相違点１の「立体網状繊維集合体は、プロピレン系重合体（ａ）およびプロピレン単独重合体（ｂ）を含んでなるポリマーアロイから構成される繊維からなり、前記ポリマーアロイは、ポリマーアロイ１００質量部に対して、プロピレン系重合体（ａ）３０〜８０質量部およびプロピレン単独重合体（ｂ）７０〜２０質量部を含有する」点は、刊行物２〜８には記載も示唆もない。
　よって、本件発明２〜９は、本件発明１と同様の理由により、刊行物１発明、刊行物２〜８記載事項に基づいて、当業者が容易に発明をすることができたものではない。
　
イ．刊行物９〜１３に基づく理由
（ア）本件発明１
　本件発明１と刊行物９発明とを対比すると、少なくとも以下の相違点２がある。
　（相違点２）本件発明１の「立体網状繊維集合体」は、プロピレン系重合体（ａ）およびプロピレン単独重合体（ｂ）を含んでなるポリマーアロイから構成される繊維からなり、前記ポリマーアロイは、ポリマーアロイ１００質量部に対して、プロピレン系重合体（ａ）３０〜８０質量部およびプロピレン単独重合体（ｂ）７０〜２０質量部を含有するのに対して、刊行物９発明の「立体網状構造体」は、オレフィン系熱可塑性弾性樹脂からなる連続線条が、溶融状態の吐出線状を曲がりくねらせル−プを形成して接触部分を接合させつつ３次元立体網状構造を形成したもので、オレフィン系熱可塑性弾性樹脂は、熱可塑性を示すポリオレフィン樹脂組成物が少なくとも１０重量％以上、好ましくは２０重量％以上含有し、オレフィン樹脂中に動的架橋したＥＰＤＭゴムを分散させた組成物で、常温で伸縮性を有し、溶融可能な組成物であり、ポリオレフィン樹脂は、ポリエチレン、ポリプロピレン、ポリブテン、それらの共重合体、及び、それらのグラフト改質ポリマー等である点。 
　相違点２を検討する。刊行物９には、立体網状構造体を形成するポリオレフィン樹脂に関して、「本発明におけるオレフィン系熱可塑性弾性樹脂とは、熱可塑性を示すポリオレフィン樹脂組成物が少なくとも１０重量％以上、好ましくは２０重量％以上含有し、常温で伸縮性を有し、溶融可能な組成物を意味する。ポリオレフィン樹脂としては、ポリエチレン、ポリプロピレン、ポリブテン、それらの共重合体、及び、それらのグラフト改質ポリマー等が例示できる。伸縮性を付与する方法としては、ゴム成分との動的架橋、ゴム成分とのアロイ化、ゴム弾性成分となるソフトセグメント成分との共重合、アイオノマー化等の公知のオレフィン系熱可塑性弾性樹脂化技術が使用できる。」（刊行物９段落【０００９】）と記載されるのみで、「ポリオレフィン樹脂」が「プロピレン系重合体およびプロピレン単独重合体を含んでなるポリマーアロイから構成される」点は記載されていない。しかも、相違点２の「立体網状繊維集合体は、プロピレン系重合体（ａ）およびプロピレン単独重合体（ｂ）を含んでなるポリマーアロイから構成される繊維からなり、前記ポリマーアロイは、ポリマーアロイ１００質量部に対して、プロピレン系重合体（ａ）３０〜８０質量部およびプロピレン単独重合体（ｂ）７０〜２０質量部を含有する」点は、刊行物１０及び刊行物１１には記載されていない。そもそも、刊行物１０は、「不織布」に関し、刊行物１１は、「粘着シート」に関するものであるのに対し、刊行物９発明は、「立体網状繊維集合体」に関するもので、「軽量で、耐加水分解性、耐乾熱耐久性、クッション性に優れ、リサイクル可能な立体網状構造体を提供すること」（刊行物９段落【０００４】）を課題とするから、技術分野及び課題の異なる刊行物１０及び刊行物１１記載事項を、刊行物９発明に適用する動機付けがない。
　そして、本件発明１は、相違点２に係る発明特定事項を有することにより、「本発明の立体網状繊維集合体は、より優れた耐薬品性および耐熱性を有するため、ウィルスや細菌の感染を防止するために薬品処理や加熱処理を行うことができ、繰り返しの使用においても清潔に使用することができ、また臭気によって使用者に不快感を与えにくい。」（本件特許明細書段落【０００８】）との作用効果を奏するものである。
　よって、本件発明１は、刊行物９発明、刊行物１０及び刊行物１１記載事項に基づいて、当業者が容易に発明をすることができたものではない。
　
（イ）本件発明２〜９
　本件発明２〜９は、本件発明１の発明特定事項をすべてを含むものである。また、相違点２の「立体網状繊維集合体は、プロピレン系重合体（ａ）およびプロピレン単独重合体（ｂ）を含んでなるポリマーアロイから構成される繊維からなり、前記ポリマーアロイは、ポリマーアロイ１００質量部に対して、プロピレン系重合体（ａ）３０〜８０質量部およびプロピレン単独重合体（ｂ）７０〜２０質量部を含有する」点は、刊行物１０〜１３には記載されていない。
　よって、本件発明２〜９は、本件発明１と同様の理由により、刊行物９発明、刊行物１０〜１３記載事項に基づいて、当業者が容易に発明をすることができたものではない。
　
（３）理由３（３６条関係）
ア．請求項１に関して 
　繊度の測定方法については、本件特許明細書段落【００４７】に「【上記のように作製した各立体網状繊維集合体について、繊度、厚み、見掛け密度および目付を測定した。その結果を表２に示す。さらに、各立体網状繊維集合体およびポリエチレン系重合体からなる市販の立体網状繊維集合体（エアウィーブＴＭ、ＡＷＣ−０１［カバーなし］、比較例３）についても測定を行った。なお、１０個以上のサンプルの平均値を各測定値とした。」と記載されている。そして、具体的な繊度の測定方法については、本件特許明細書段落【０００４】で引用されている特許第５４５９４３６号公報（乙第７号証）の段落【００３８】に記載されているような方法を用いることが、当該分野の技術常識であることを考慮すると、立体網状繊維集合体の繊度をどのようにして測定するかが、当業者が理解することができないとはいえない。
　また、ポリマーアロイに含まれる全重合体を構成する全モノマー単位を基準としたプロピレン構造単位の比率については、本件特許明細書段落【００４４】〜【００４６】に、実施例でプロピレン系重合体（ａ）及びプロピレン単独重合体（ｂ）として用いた樹脂製品の具体的な品番及び仕込み比を記載しているから、それに基づいて当業者が容易に算出することができる。 
　よって、本件特許明細書の発明の詳細な説明は、当業者が本件特許の請求項１に係る発明を実施できるように明確かつ十分に記載したものではないとはいえない。 
　また、本件特許の請求項１の記載は明確でないとはいえない。 
 　 
イ．請求項２に関して 
　本件特許明細書の段落【００１０】に「なお、本発明において、重合体のモル比率は、重合体を製造する際のモノマーの仕込み比、または赤外分光分析法（ＩＲ）もしくは核磁気共鳴分光法（ＮＭＲ）に基づいて決定することができ、重合体を構成する全モノマー数を１００モル％とした場合における、対象とするモノマーのモル比率を表す。」とあるので、各プロピレン系重合体（ａ）について、全モノマー１００モル％に対するプロピレンおよびα−オレフィンのモル比率は、重合体を製造する際のモノマーの仕込み比、または赤外分光分析法（ＩＲ）もしくは核磁気共鳴分光法（ＮＭＲ）に基づいて決定することができるものである。 
　よって、本件特許明細書の発明の詳細な説明は、当業者が本件特許の請求項２に係る発明を実施できるように明確かつ十分に記載したものではないとはいえない。 
　また、本件特許の請求項２の記載は明確でないとはいえない。 
　
ウ．請求項５、６に関して 
　本件特許明細書の段落【００１６】に「本発明における数平均分子量Ｍｎおよび重量平均分子量Ｍｗは、ゲルパーミエーションクロマトグラフィーを用いて測定し、ポリスチレン換算により算出することができる。」と記載されている。その記載に基づけば、分子量が既知である標準ポリスチレンを用いて予め検量線を作成し、ＧＰＣ法で使用されるカラムの種類・本数の測定条件の違いによって生じる分子量分布Ｍｗ／Ｍｎの測定値の差異をこの検量線に基づいて補正することが理解できる。　
　よって、本件特許明細書の発明の詳細な説明は、当業者が本件特許の請求項５、６に係る発明を実施できるように明確かつ十分に記載したものではないとはいえない。 
　また、本件特許の請求項５、６の記載は明確でないとはいえない。 
　
エ．請求項７に関して 
　本件特許明細書の段落【００５３】に「２．耐薬品性評価
　表１に示す配合に従って、上記のように作製した各立体網状繊維集合体を２０ｍｍ×５０ｍｍのサイズに切断してサンプルを作製した。この各サンプルを室温下においてエタノール（キシダ化学(株)製、１級、製品コード０１０−２８５５５）中に１日間浸漬させた。なお、エタノールは、病院等において殺菌処理に使用される薬品である。１日間経過後のサンプルの重量変化率が０％である場合を○、０％より高く１％以下である場合を△、１％より高い場合を×と評価した。ここで、重量変化率は、エタノールに浸漬させる前の各サンプルの重量を基準とした。その結果を表４に示す。」と記載されており、エタノールは沸点が低く、蒸発による除去は容易であるとの技術常識を考慮すれば、立体網状繊維集合体のサンプルをエタノールに浸漬した後の重量変化は、容易に求めることができる。 
　よって、本件特許明細書の発明の詳細な説明は、当業者が本件特許の請求項７に係る発明を実施できるように明確かつ十分に記載したものではないとはいえない。 
　また、本件特許の請求項７の記載は明確でないとはいえない。 
 　
オ．サポート要件について
　取消理由通知で、「プロピレン系重合体（ａ）を３０〜８０質量部、プロピレン単独重合体（ｂ）を７０〜２０質量部含有するポリマーアロイを用いて網状繊維集合体を作製したことが実施例に記載されているが（表１）、プロピレン単独重合体（ｂ）を２０質量部未満含有する場合について、本件請求項１に係る発明の課題を解決しているかが、本件特許の明細書に記載され
ていない。 
　よって、本件請求項１に係る発明は、本件特許の明細書の実施例に開示されている範囲を超える範囲までを含むものとなっているから、サポート要件違反であり、実施可能要件違反である。」と指摘したが、訂正により、請求項１は「前記ポリマーアロイは、ポリマーアロイ１００質量部に対して、プロピレン系重合体（ａ）３０〜８０質量部およびプロピレン単独重合体（ｂ）７０〜２０質量部を含有する」点を特定しているから、この理由は、解消した。
　
７．特許異議申立人の意見について
　特許異議申立人柏木里実は、平成２９年２月１４日付け意見書「（２）訂正請求に伴う新たな取り消し理由（その１）」において、以下のとおり主張しているから検討する。
　
　本件特許公報の【００４４】には次のような記載がある。
「成分（ａ）：プロピレン系重合体
  ・（ａ−１）日本ポリプロ(株)製ウェルネクスＴＭＳＴＲ０７２９（メタロセン系ランダム共重合体）、重量平均分子量Ｍｗ３２００００、分子量分布Ｍｗ／Ｍｎ２．５０、プロピレン（７５モル％）：エチレン（２５モル％）
  ・（ａ−２）日本ポリプロ(株)製ウェルネクスＴＭＳＴＲ０７３０（メタロセン系ランダム共重合体）、重量平均分子量Ｍｗ：３２００００、分子量分布Ｍｗ／Ｍｎ：２．５０、プロピレン（７５モル％）：エチレン（２５モル％）
  ・（ａ−３）三井化学(株)製タフマーＴＭＰＮ−３５６０（メタロセン系ランダム共重合体）、重量平均分子量Ｍｗ：４２００００、分子量分布Ｍｗ／Ｍｎ：２．７８、プロピレン（４２モル％）：エチレン（４２モル％）：１−ブテン（１６モル％）」
　しかし、プロピレン（７５％）；エチレン（２５％）２個、プロピレン（４２モル％）：エチレン（４２モル％）：１−ブテン（１６モル％）１個の合計３個の例をもって、すべてのプロプレン系重合体が本件発明の作用効果を奏するかは疑問である。
　したがって、本件訂正発明１はサポート要件（特許法第３６条第６項第１号）及び実施可能要件（特許法第３６条第４項第１号）に違反しており、特許法第１１３条第１項第４号により取り消されるべきである。（意見書４（２））
　
　しかし、本件訂正発明１は、成分（ａ）：プロピレン系重合体（ａ）だけでなく、成分（ｂ）：プロピレン単独重合体（ｂ）との組み合わせであり、かつ、ポリマーアロイに含まれる全重合体を構成する全モノマー単位を基準として、５１〜９５モル％のプロピレンを構造単位として有するものである。これについて、本件特許明細書の段落【００１０】〜【００２３】には、プロピレン系重合体（ａ）について、また、段落【００２４】〜【００２７】には、プロピレン単独重合体（ｂ）について、それぞれ記載されており、具体的な実施例と比較例の記載も踏まえれば、本件訂正発明１を実施することは、当業者にとって容易であり、また、本件訂正発明１は、発明の詳細な説明に記載した範囲を超えるものでもない。
　よって、本件訂正発明１は、サポート要件及び実施可能要件に適合するものであるので、上記申立人の意見を採用することはできない。
　
　なお、「意見書４（３）訂正請求に伴う新たな取り消し理由（その２）」については、上記「６．（２）イ．」で、既に判断している。
　
８．むすび 
　上記６．に示したとおり、本件訂正請求により訂正された請求項１〜９に係る特許は、申立書１及び申立書２に記載された特許異議申立理由を全て含む、取消理由通知に記載した取消理由によっては、取り消すことができない。 
　また、他に本件訂正請求により訂正された請求項１〜９に係る特許を取り消すべき理由を発見しない。
　よって、結論のとおり決定する。 
【異議決定日】
平成２９年５月１５日（２０１７．５．１５）
【訂正の要旨】
審決（決定）の【理由】欄参照。
（５７）【特許請求の範囲】
　【請求項１】
　プロピレン系重合体（ａ）およびプロピレン単独重合体（ｂ）を含んでなるポリマーアロイから構成される１５０〜１０００００ｄｔｅｘの繊度の繊維からなり、多数の該繊維を溶融状態でランダムな方向性を持たせて互いに融着させた立体網状繊維集合体であって、
　前記ポリマーアロイは、ポリマーアロイに含まれる全重合体を構成する全モノマー単位を基準として、５１〜９５モル％のプロピレンを構造単位として有
し、
　前記ポリマーアロイは、ポリマーアロイ１００質量部に対して、プロピレン系重合体（ａ）３０〜８０質量部およびプロピレン単独重合体（ｂ）７０〜２０質量部を含有する
　【請求項２】
　前記プロピレン系重合体（ａ）は、その全モノマー１００モル％に対して、２０〜９０モル％のプロピレンおよび１０〜８０モル％のα−オレフィンを構造単位として有する、請求項１に記載の立体網状繊維集合体。
　【請求項３】
　前記α−オレフィンは、２〜１０個の炭素原子を有するα−オレフィンである、請求項２に記載の立体網状繊維集合体。
　【請求項４】
　前記２〜１０個の炭素原子を有するα−オレフィンは、エチレン、１−ブテン、１−ペンテン、１−ヘキセンおよび１−オクテンからなる群から選択される１種以上である、請求項２または３に記載の立体網状繊維集合体。
　【請求項５】
　前記プロピレン系重合体（ａ）は、４．０以下の分子量分布Ｍｗ／Ｍｎを有する、請求項１〜４のいずれかに記載の立体網状繊維集合体。
　【請求項６】
　前記プロピレン単独重合体（ｂ）は、２．０〜６．０の分子量分布Ｍｗ／Ｍｎを有する、請求項１〜５のいずれかに記載の立体網状繊維集合体。
　【請求項７】
　アルコール中に１日間浸漬させた場合の前記立体網状繊維集合体の重量変化率が０％である、請求項１〜６のいずれかに記載の立体網状繊維集合体。
　【請求項８】
　前記立体網状繊維集合体は、圧縮率が５０％の時の圧縮応力と圧縮率が２５％の時の圧縮応力との比率が、１．７〜３．０である、請求項１〜７のいずれかに記載の立体網状繊維集合体。
　【請求項９】
　医療・介護用器具として使用される、請求項１〜８のいずれかに記載の立体網状繊維集合体。